(57)【要約】【課題】剛性と透明性に優れ、熱成形可能温度範囲が広い、二軸延伸ポリプロピレン積層シートと、該シートを熱成形した成形体を提供する。【解決手段】主層１と、該主層１の両側にそれぞれ位置する表層２ａ，２ｂとを備え、表層２ａ，２ｂの融点は１６５℃以上であり、主層１の融点は表層２ａ，２ｂの融点よりも低く、表層２ａ，２ｂと主層１との融点差は３℃以上９℃以下であり、シート全厚Ｔは１００μｍ以上５００μｍ以下であり、シート全厚Ｔに対する表層２ａ，２ｂの片側厚みＴ２ａ，Ｔ２ｂの比率は３％以上１８％以下であり、シート全厚Ｔに対する表層２ａ，２ｂの合計厚みの比率は６％以上２８％以下であり、ヘーズは２．５％以下である。【選択図】図１
2019171668.tif 000002
【特許請求の範囲】
【請求項１】
主層と、該主層の両側にそれぞれ位置する表層とを備え、
表層の融点は１６５℃以上であり、
主層の融点は表層の融点よりも低く、表層と主層との融点差は３℃以上９℃以下であり、
シート全厚は１００μｍ以上５００μｍ以下であり、
シート全厚に対する表層の片側厚みの比率は３％以上１８％以下であり、
シート全厚に対する表層の合計厚みの比率は６％以上２８％以下であり、
ヘーズは２．５％以下である、二軸延伸ポリプロピレン積層シート。
【請求項２】
表層は、８００ｐｐｍ以上１９００ｐｐｍ以下の核剤を含み、
主層は、核剤を含まない、又は、８００ｐｐｍ以下の核剤を含み、
主層のＭｗ／Ｍｎは、７以上１４以下である、請求項１記載の二軸延伸ポリプロピレン積層シート。
【請求項３】
厚薄精度は１２％以下であり、
引張弾性率は１８００ＭＰａ以上である、請求項２記載の二軸延伸ポリプロピレン積層シート。
【請求項４】
請求項１乃至３の何れかに記載のシートを熱成形してなる成形体。
【発明の詳細な説明】
【技術分野】
【０００１】
本発明は、プロピレン系樹脂積層体を二軸延伸してなるシート、及び該シートを熱成形してなる成形体に関する。
【背景技術】
【０００２】
真空圧空成形等の方法でシートを熱成形した包装用容器は、種々の食品を収容するために用いられている。このシートには、剛性や透明性、熱成形性等の観点から二軸延伸ポリスチレンシートやアモルファスポリエチレンテレフタレートシートが用いられている他、近年では、ポリプロピレンシートの使用も検討されている。
【０００３】
一般的にポリプロピレンは、ポリスチレンやポリエチレンテレフタレートに比して透明性や剛性に劣る。しかしながら、延伸加工によって透明性と剛性が向上するため、熱成形用のシートに二軸延伸ポリプロピレンシートを用いることは有効な手段である。
【０００４】
延伸、未延伸によらず、結晶性のポリプロピレンシートは、非晶性の二軸延伸ポリスチレンシートやアモルファスポリエチレンテレフタレートシートに比して、熱成形可能な加工温度範囲が狭い。結晶性のポリプロピレンシートの熱成形可能温度は、ポリプロピレンの融点近傍の限られた狭い範囲にあるので、少しの加熱不足で型再現不足が生じたり、少しでも加熱過剰になると急激な伸長粘度の低下による破れやシート表面の焦げが発生する。特に真空圧空成形等の大量生産向けの生産方法においては、シートをムラなく均一に加熱することにはある程度限界があるため、ポリプロピレンシート自体の熱成形可能温度範囲を広げることは、安定的な生産性を確保するためには解決すべき課題である。
【０００５】
下記特許文献１には、メタロセン触媒により製造されたプロピレン系樹脂からなる熱成形用の二軸延伸ポリプロピレンシートが記載されている。低融点のプロピレン系樹脂を適宜配合することで、透明性が向上すると同時に、シートの熱成形可能温度範囲が広がることが記載されている。しかしながら、エチレン等のα−オレフィンを共重合させたり立体規則性を低下させたりすることで低融点にしたプロピレン系樹脂をシート全体に配合すると、シート及びそのシートから熱成形した熱成形品の剛性が著しく低下する。
【先行技術文献】
【特許文献】
【０００６】
【特許文献１】特開２００６−３２８３００号公報
【発明の概要】
【発明が解決しようとする課題】
【０００７】
本発明は、剛性と透明性に優れ、熱成形可能温度範囲が広い、二軸延伸ポリプロピレン積層シートと、該シートを熱成形した成形体を提供することを課題とする。
【課題を解決するための手段】
【０００８】
本発明に係る二軸延伸ポリプロピレン積層シートは、主層と、該主層の両側にそれぞれ位置する表層とを備え、表層の融点は１６５℃以上であり、主層の融点は表層の融点よりも低く、表層と主層との融点差は３℃以上９℃以下であり、シート全厚は１００μｍ以上５００μｍ以下であり、シート全厚に対する表層の片側厚みの比率は３％以上１８％以下であり、シート全厚に対する表層の合計厚みの比率は６％以上２８％以下であり、ヘーズは２．５％以下である。
【０００９】
特に、表層は、８００ｐｐｍ以上１９００ｐｐｍ以下の核剤を含み、主層は、核剤を含まない、又は、８００ｐｐｍ以下の核剤を含み、主層のＭｗ／Ｍｎは、７以上１４以下であることが好ましい。
【００１０】
更に、厚薄精度は１２％以下であり、引張弾性率は１８００ＭＰａ以上であることが好ましい。
【００１１】
また、本発明に係る成形体は、これらのシートを熱成形したものである。
【発明の効果】
【００１２】
本発明による二軸延伸ポリプロピレン積層シートは、剛性と透明性に優れ、しかも、広い範囲の加工温度で熱成形できる。
【図面の簡単な説明】
【００１３】
【図１】本発明の一実施形態における二軸延伸ポリプロピレン積層シートの部分拡大断面図。
【発明を実施するための形態】
【００１４】
以下、本発明の一実施形態に係る二軸延伸ポリプロピレン積層シート（以下、単にシートという。）とそれを用いた成形体について説明する。図１に本実施形態におけるシートの要部を断面図で示している。シートは、主層１と、該主層１の表裏表側にそれぞれ位置する第一の表層２ａ及び第二の表層２ｂとを備えている。尚、第一及び第二の表層２ａ，２ｂを特に区別することなくまとめて表層２ａ，２ｂと称する。主層１は、単層であってもよいし、多層であってもよい。
【００１５】
表層２ａ，２ｂは、融点が１６５℃以上のプロピレン系樹脂から構成されている。主層１は、表層２ａ，２ｂよりも融点が３℃〜９℃低いプロピレン系樹脂から構成されている。シートの厚薄精度は、１２％以下であることが好ましい。シートの引張弾性率は、１８００ＭＰａ以上であることが好ましい。シートのヘーズは、２．５％以下であることが好ましい。透過法によるシートの像鮮明度は、６０％以上であることが好ましい。シートを熱成形する際の成形可能温度の範囲は、８℃以上であることが好ましい。
【００１６】
表層２ａ，２ｂを構成するプロピレン系樹脂としては、融点が１６５℃以上であればよく、プロピレン単独重合体、プロピレンとαオレフィンとのランダム共重合体などが含まれる。ここで、αオレフィンとしては、エチレン、ブテン−１、ペンテン−１、ヘキセン−１、オクテン−１、４−メチル−ペンテン−１等を用いることができる。これらのなかで最も好ましくは、プロピレン単独重合体である。表層２ａ，２ｂの融点が１６５℃を下回ると、それに伴い主層１を構成するポリプロピレンの融点が低下すると同時に、シート全体の剛性が低下するため好ましくない。
【００１７】
主層１を構成するプロピレン系樹脂は、表層２ａ，２ｂを構成するプロピレン系樹脂よりも融点が３℃〜９℃低いものが好ましく、プロピレン単独重合体や、プロピレン−αオレフィン共重合体などが含まれる。ここでαオレフィンとしては、エチレン、ブテン−１、ペンテン−１、ヘキセン−１、オクテン−１、４−メチル−ペンテン−１等を用いることができる。これらのなかで好ましくは、プロピレン−αオレフィン共重合体であり、最も好ましくはエチレンとのランダム共重合体である。
【００１８】
＜融点差＞
表層２ａ，２ｂと主層１との融点差は、３℃〜９℃であることが好ましい。表層２ａ，２ｂと主層１との融点差がこの範囲を上回ると、二軸延伸時のシートの厚薄精度が低下する。厚薄精度が低下すると、熱成形における低温側の加工温度域において、厚みの大きい箇所では部分的な型再現不足が生じ、厚みの薄い箇所では極度の薄肉が生じやすく、結果としてシートの成形可能温度範囲を狭めることになりやすい。逆に、上記した範囲よりも融点差が小さい場合も、主層１の融点が、高融点の表層２ａ，２ｂの融点と変わらなくなるため、熱成形における低温側の成形可能温度範囲を狭めることになりやすい。
【００１９】
＜ＭＦＲ＞
表層２ａ，２ｂに用いるポリプロピレンのＭＦＲは１〜３０ｇ／１０分であり、２〜２０ｇ／１０分が好ましく、主層１に用いるポリプロピレンのＭＦＲは１〜１５ｇ／１０分であり、２〜１０ｇ／１０分が好ましい。該ＭＦＲが上記範囲内であると、延伸前の積層体を押出成形する際の加工性に優れる。
【００２０】
＜エチレン含有量＞
エチレンを共重合させる場合のエチレン含有量は１．０重量％以下であり、０．１〜０．６重量％以下が好ましい。エチレン含有量がこの範囲にあることで、透明性、剛性のバランスがとれている。
【００２１】
＜Ｍｗ／Ｍｎ＞
主層１を構成するポリプロピレンのＭｗ／Ｍｎは７以上１４以下が好ましい。主層１を構成するポリプロピレンのＭｗ／Ｍｎが７を下回ると二軸延伸時の厚薄精度の低下を引き起こしやく、その結果、シートの熱成形可能温度範囲を狭めることになりやすい。
【００２２】
＜核剤＞
表層２ａ，２ｂには、結晶核剤を含むことが好ましい。表層２ａ，２ｂの核剤の含有量は、８００ｐｐｍ〜１９００ｐｐｍが好ましい。表層２ａ，２ｂに含まれる核剤の量が８００ｐｐｍを下回ると、ヘーズ値が上昇し、シートの像鮮明度が低下する。表層２ａ，２ｂに含まれる核剤の量が１９００ｐｐｍを超えると、表層２ａ，２ｂの結晶化スピードが上がり、二軸延伸時の厚薄精度の低下を引き起こしやすい。その結果、シートの熱成形可能温度範囲を狭めることになりやすい。
【００２３】
主層１には核剤を含まないことが好ましい。あるいは、主層１に核剤が含まれているとしても、その含有量は８００ｐｐｍ以下であることが好ましい。主層１に含まれる核剤の量が８００ｐｐｍを超えると、主層１の結晶化スピードが上がり、二軸延伸時の厚薄精度の低下を引き起こしやすい。その結果、シートの熱成形可能温度範囲を狭めることになりやすい。
【００２４】
結晶核剤としては、ノニトール系核剤、ソルビトール系核剤、リン酸エステル系核剤、トリアミノベンゼン誘導体核剤、カルボン酸金属塩核剤、およびキシリトール系核剤から選択されることが好ましい。特に熱成形後の透明性を維持するためには、ノニトール系核剤またはソルビトール系核剤の使用がより好ましい。また、これらの結晶核剤は、単独であるいは２種以上を組み合わせて用いることができる。
【００２５】
シートには、結晶核剤以外のその他の添加剤を含有させることができる。その他の添加剤の例としては、酸化防止剤、中和剤、塩素吸収剤、耐熱安定剤、光安定剤、紫外線吸収剤、内部滑剤、外部滑剤、アンチブロッキング剤、帯電防止剤、防曇剤、難燃剤、分散剤、銅害防止剤、可塑剤、架橋剤、過酸化物、油展および他の有機および無機顔料等のポリオレフィンに通常用いられる慣用の添加剤が挙げられる。
【００２６】
シート表面に帯電防止剤、防曇剤、滑剤などを塗布することもできる。ここで、防曇剤としては、ショ糖脂肪酸エステル、ポリグリセリン脂肪酸エステル、水溶性高分子等が使用され、滑剤としてはシリコーンオイルなどが使用され得る。
【００２７】
＜厚み＞
シートの全厚Ｔは、１００〜５００μｍであることが好ましく、特に１３０〜３５０μｍが好ましい。成形品の実用的な剛性を考慮すると、シートの全厚Ｔの下限としては１００μｍが妥当である。シートの全厚Ｔが５００μｍを超えるものを得ようとすると、二軸延伸の際に、シートを挟んで保持しているチャックが外れやすく、二軸延伸不可となりやすい。
【００２８】
シートの全厚Ｔに対する表層２ａ，２ｂの片側厚みの比率は、３％〜１８％であることが好ましい。シートの全厚Ｔに対する表層２ａ，２ｂの片側厚みの比率は、シートの全厚Ｔに対する第一の表層２ａの厚みＴ２ａの比率、及び、シートの全厚Ｔに対する第二の表層２ａの厚みＴ２ｂの比率である。高融点である表層２ａ，２ｂの片側厚みが３％を下回ると、即ち、シートの全厚Ｔに対する第一の表層２ａの厚みＴ２ａの比率とシートの全厚Ｔに対する第二の表層２ａの厚みＴ２ｂの比率のうち、一方でも３％を下回ると、熱成形時にシート表面の焦げが発生し易くなり、結果として高温側の成形可能温度範囲を狭めることになる。逆に高融点である表層２ａ，２ｂの片側厚みが１８％を超えると、低温側の成形可能温度範囲を狭めることになる。
【００２９】
シートの全厚Ｔに対する両表層２ａ，２ｂの合計厚み（Ｔ２ａ＋Ｔ２ｂ）の比率は、６％〜２８％であることが好ましい。下限の６％以上は、前述の片側厚み３％以上に依拠する。高融点である表層２ａ，２ｂの合計厚みが２８％を超えた場合、低温側の熱成形可能温度範囲を狭めることになる。また、高融点のポリプロピレン層の構成比率が上がることにより、二軸延伸時の厚薄精度が低下し好ましくない。
【００３０】
＜延伸倍率＞
シートの延伸倍率は、縦横共に３〜６倍とすることが好ましい。延伸倍率が３倍を下回ると、延伸加工による剛性向上の効果が十分なものでなくなり、延伸倍率が６倍を超えると、熱成形が困難となる。
【００３１】
＜評価方法＞
＜示差走査熱量計（ＤＳＣ）で測定される融点＞
３．０ｍｇの試料を秤量後アルミパンに封入し、示差走査熱量計（型式：ＤＳＣ−６０、島津製作所製）にて、２０ｍｌ／分で供給される窒素気流中で２１０℃まで昇温し、この温度で３分間保持し、次いで降温速度１０℃／分で３０℃まで冷却する。次いで、昇温速度１０℃／分で２１０℃まで昇温する際に得られる吸熱曲線において最大吸熱を示すピーク温度を融点とした。
【００３２】
＜メルトフローレート（ＭＦＲ）＞
原料のプロピレン系樹脂のメルトフローレートは、ＪＩＳ  Ｋ７２１０に従い、温度２３０℃、荷重２１．１８Ｎの条件で測定した。
【００３３】
＜共重合体中のエチレン含有量＞
共重合体中のエチレン含有量は、１，２，４−トリクロロベンゼン／重水素化ベンゼンの混合溶媒に溶解した試料について、日本電子社製ＪＮＭ  ＬＡ−４００（１３Ｃ共鳴周波数１００ＭＨｚ）を用い、１３Ｃ−ＮＭＲ法で測定した値から算出した。
【００３４】
＜分子量分布（Ｍｗ／Ｍｎ）＞
重合体または共重合体の分子量分布（Ｍｗ／Ｍｎ）は、ゲルパーミエーションクロマトグラフィにより重量平均分子量（Ｍｗ）および数平均分子量（Ｍｎ）を測定し、Ｍｗ／Ｍｎを算出して得られる値である。装置としてポリマーラボラトリーズ社製ＰＬ  ＧＰＣ２２０を使用し、酸化防止剤を含む１，２，４−トリクロロベンゼンを移動相とし、カラムとして昭和電工社製ＵＴ−Ｇ（１本）、ＵＴ−８０７（１本）、ＵＴ−８０６Ｍ（２本）を直列に接続したものを使用し、検出器として示差屈折率計を使用した。また、ポリプロピレン組成物の試料溶液の溶媒としては移動相と同じものを使用し、１ｍｇ／ｍＬの試料濃度で、１５０℃の温度で振とうさせながら２時間溶解して測定試料を調整した。これにより得た試料溶液５００μＬをカラムに注入し、流速１．０ｍＬ／分、温度１４５℃、データ取り込み間隔１秒で測定した。カラムの較正には、分子量５８０〜７４５万のポリスチレン標準試料（Ｓｈｏｄｅｘ  ＳＴＡＮＤＡＲＤ、昭和電工株式会社製）を使用し、三次式近似で行った。Ｍａｒｋ−Ｈｏｕｋｉｎｓの係数は、ポリスチレン標準試料に関しては、Ｋ＝１．２１×１０−４、α＝０．７０７、プロピレン系重合体に関しては、Ｋ＝１．３７×１０−４、α＝０．７５を使用した。
【００３５】
＜シートの厚みと厚薄精度＞
シートの厚みと厚薄精度は、連続厚み計（山文電気社製ＴＯＦ−４Ｒ０５）を用いて、シートの幅方向に１ｍｍピッチで２００点の測定を行い、これを流れ方向に２０ｍｍ間隔で１０本分測定した際の、平均厚みＡ（μｍ）と標準偏差σ（μｍ）を求め、次式にて求めた値を用いた。
厚薄精度［％］＝（２σ／Ａ）×１００
厚薄精度の値が小さいほど厚みムラが小さいことを意味し、延伸シートの場合は均一延伸性に優れることを意味する。
【００３６】
＜引張弾性率＞
シートの引張弾性率は、ＪＩＳ  Ｋ７１６１−１に従い、室温２３℃の雰囲気中で引張速度１ｍｍ／分で測定した。
【００３７】
＜透過法による像鮮明度＞
シートの透過法による、くし幅１．０ｍｍにおける像鮮明度をＪＩＳ  Ｋ  ７３７４に準拠して測定した。像鮮明度の値が大きいほど曇り感が少なく、透明性に優れている。
【００３８】
＜ヘーズ＞
シートのヘーズは、ＪＩＳ  Ｋ  ７１３６に準拠して、ヘーズメーター（型式：ＮＤＨ４０００、日本電色製）で測定した。熱成形体のヘーズも同様に測定した。
【実施例】
【００３９】
以下、本発明の実施例を詳細に説明するが、本発明は以下の記載例に限定されるものではない。
【００４０】
＜使用原料＞
使用した原料の一覧を表１に示す。
【００４１】
【表１】
2019171668.tif 000003
【００４２】
＜試験用シートの作製＞
［実施例１〜７、比較例１〜１１］
以下のようにして試験用のシートを作製した。まず、上記したポリプロピレン材料を用い、表２〜表４に示された層構成のシートを、多層シート成形機（（株）プラスチック工学研究所製）を使用して次のように作製した。表２に実施例１〜７を示し、表３及び表４に比較例１〜１１を示している。
【００４３】
加工条件としては、押出機の溶融温度およびダイス温度は２３０℃にし、４０℃にした金属製のキャスティングドラムで押し出されたシートを挟み込み、厚さ３．２ｍｍの積層体を作製した。結晶核剤として、ノニトール系核剤（Ｍｉｌｌａｄ  ＮＸ８０００、ミリケンジャパン社製）のマスターバッチを、表中に記載された濃度になるように適量添加した。上記作製した未延伸の積層体を１２０ｍｍ×１２０ｍｍの大きさに切り取り、これを二軸延伸装置（Ｂｒｕｃｋｎｅｒ社製、ＫＡＲＯ  ＩＶ）にセットし、１６０℃の雰囲気化で３分間加熱し、延伸速度１００％／秒、縦横４．０倍の延伸倍率で縦横同時延伸を行い、２００μｍ厚の二軸延伸ポリプロピレン積層シートを作製した。
【００４４】
＜シートの成形可能温度＞
二軸延伸積層ポリプロピレンシートの熱成形可能温度は、真空圧空成形機を使用して半球形状の容器（成形体）を成形することによって評価した。まず、熱成形するシートの表面に熱電対を貼り付け、これをヒーター温度３００℃に設定した加熱炉で、１０秒からスタートして０．５秒刻みで加熱時間を延ばして成形し、それぞれの加熱時間における成形容器を得た。この時、熱電対で実測されたシート温度をシートの加工温度とし、その加工温度における成形体に破れやシート表面の焦げ、又は型再現不足や薄肉がなかった場合に、その加工温度を熱成形可能温度とした。シートが熱成形可能温度を超えて加熱された際に発生する、破れ又は焦げの有無については目視による観察を行った。
【００４５】
シートが熱成形可能温度を下回った際に生じる全体的な型再現不足、及びシートの厚薄ムラによって生ずる部分的な型再現不足や薄肉については、次のように判定した。まず、シートが熱成形によって容器に展開された時の二次元的な歪を次のように定義する。この二次元的な歪とは、シート面積の増加量を元のシート面積で除した値であり、以下、「面歪」という。
面歪＝（Ｂ−Ａ）／Ａ
Ａ：容器の開口面積
Ｂ：容器の開口部から外側に延びる平坦部を除いた、容器内面の面積
ところで、成形前後の面積と厚みは次の関係にある。
Ａ×ａ＝Ｂ×ｂ
ａ：成形前のシート厚み  
ｂ：成形された容器の厚み
すなわち、「Ａ：Ｂ＝ｂ：ａ」の関係が成り立つため、面歪はシートの成形前後の厚みを用いて、次式のように変換することができる。
面歪＝（ａ−ｂ）／ｂ
厚み２００μｍのシートを用い、計算上の理想面歪が１００％となる容器の金型（φ６０ｍｍの半球容器。理想面歪１００％＝（２Πｒ２−Πｒ２）／Πｒ２。理想状態の成形がされれば、容器厚みは１００μｍとなる。）を使用して熱成形を行った。
【００４６】
各加工温度で成形された容器の厚みを５箇所測定し、測定箇所すべての面歪が９５％以上１０５％以下であれば、十分かつ均一な型再現がされているとし、測定箇所のうち面歪９５％未満のところや面歪１０５％を超えるところが一つでもあれば、全体的な型再現不足又は不均一な型再現であると判定した。総じて破れ又は焦げがなく、かつ、測定箇所の面歪が全て９５％以上１０５％以下であった成形品の加工温度を熱成形可能温度とした。
【００４７】
表２〜表４において、「表層片厚比」とは、シート全厚Ｔに対する表層２ａ，２ｂの片側厚みの比率であり、「表層総厚比」とは、シート全厚Ｔに対する表層２ａ，２ｂの合計厚みの比率である。
【００４８】
【表２】
2019171668.tif 000004
【００４９】
【表３】
2019171668.tif 000005
【００５０】
【表４】
2019171668.tif 000006
【００５１】
＜実施例１〜７＞
表２のように、実施例１〜７のシートは、何れも、熱成形可能な温度範囲が８℃あるいは９℃となり、広い温度範囲で熱成形が可能である。例えば、実施例１のシートの場合には、１５４℃では面歪が９３％の測定箇所があり、１６３℃では焦げが発生したが、１５５℃〜１６２℃で熱成形可能であり、８℃という広い熱成形可能温度範囲が得られた。また、実施例１〜７のシートのヘーズは２．５％以下、特には２．０％以下であり、また、シートの像鮮明度は６０％以上、特には７０％以上であって、透明性に優れている。また、シートのヘーズをシートの全厚Ｔで割った値（ヘーズ／厚み）は、１０％／ｍｍ以下であった。また、厚薄精度は１２％以下であり、厚みの均一性が優れている。引張弾性率は、１８００ＭＰａ以上、特には１９００Ｍｐａ以上であって、高い剛性が得られた。このように、高い剛性と、優れた透明性を有し、均一な厚みで、熱成形可能温度範囲も広いシートが得られた。
【００５２】
＜比較例１〜１１＞
比較例１のシートは、単層シートであり、比較例２〜１１のシートは積層シートである。比較例１のシートは、熱成形可能温度範囲が５℃と狭くなった。比較例２のシートは、主層１と表層２ａ，２ｂとの融点差が１℃と小さいものであり、熱成形可能温度範囲は５℃と狭かった。比較例３のシートは、主層１と表層２ａ，２ｂとの融点差が１０℃と大きいものであり、厚薄精度は２０％と悪く、熱成形可能温度範囲は５℃と狭く、引張弾性率は１７２０Ｍｐａとやや剛性不足であった。比較例４のシートは、一方の表層２ａ，２ｂにおける表層片厚比が２．５％と小さいものであり、熱成形可能温度範囲は５℃と狭かった。比較例５のシートは、一方の表層２ａ，２ｂにおける表層片厚比が２０％と大きいものであり、熱成形可能温度範囲は５℃と狭かった。比較例６のシートは、表層総厚比が３０％と大きいものであり、熱成形可能温度範囲は４℃と狭かった。比較例７のシートは、表層２ａ，２ｂの核剤の含有量が２０００ｐｐｍと多いものであり、熱成形可能温度範囲は３℃と狭く、厚薄精度も２３％と悪い。比較例８のシートは、表層２ａ，２ｂの核剤の含有量が５００ｐｐｍと少ないものであり、ヘーズが２．９％、ヘーズ／厚みが１４．５％、像鮮明度が５２％と、透明性の点で問題があった。比較例９のシートは、主層１のＭｗ／Ｍｎが５のものであり、厚薄精度が１５％とやや悪く、熱成形可能温度範囲は５℃と狭かった。比較例１０のシートは、表層２ａ，２ｂの融点が１６２℃と低いものであり、引張弾性率が１６２０Ｍｐａとなって、やや剛性不足であった。比較例１１のシートは、主層１の核剤の含有量が１０００ｐｐｍと多いものであり、厚薄精度が１５％とやや悪く、熱成形可能温度範囲は５℃と狭かった。
【符号の説明】
【００５３】
１      主層
２ａ    第一の表層
２ｂ    第二の表層
Ｔ２ａ  第一の表層の厚み
Ｔ２ｂ  第二の表層の厚み
Ｔ    シートの全厚
【図１】
2019171668.tif 000007